(57)【特許請求の範囲】
【請求項１】
パネルの左右両端に支柱、上下端に胴縁が取り付けられたプラスチック製フェンスであって、前記パネル、支柱および胴縁は中空で、各側壁が樹脂基材層上に順に発泡樹脂からなる木目模様層および透明樹脂層で形成された少なくとも３層からなり、発泡樹脂層の密度が0.4 〜0.9 g/cm3 の範囲にあり、前記側壁の強度がアイゾット衝撃値で15〜20kgf・cm/cm 、曲げ弾性率で260 〜300 kgf/mm2の範囲にあることを特徴とする木質調プラスチック製フェンス。
【請求項２】
前記木目模様層は、地材用の樹脂に木目模様付けの種材となる樹脂が混合されてなり、種材となる樹脂の重合度が、地材用の樹脂の重合度よりも大きい請求項１に記載の木質調プラスチック製フェンス。
【請求項３】
前記木目模様層および／又は透明樹脂層に紫外線吸収剤を配合してしてなる請求項１に記載の木質調プラスチック製フェンス。
【発明の詳細な説明】
【０００１】
【発明の属する技術分野】
本発明は、屋内または屋外において、装飾、間仕切り、区切り、囲い込みおよびイベント等に利用できる天然木質調を有する木質調プラスチック製フェンス（以下、単に木質調フェンスという）に関する。
【０００２】
【従来の技術】
従来、木質調のフェンスとしては、スチール、アルミニウム、ステンレス等の金属製フェンスの表面に、木質調の塗装を施したものや木質調のシートを接着したもの、さらに、樹脂に木粉を混入させて木質感を出したものが知られている。また、これらの他に、天然木材を用いたものも知られている。
【０００３】
【発明が解決しようとする課題】
上記従来の木質調の金属製フェンスは、表面の摩耗、傷等により表面の塗装が剥がれたり、表面のシートが破損して金属基材層が露出し、その箇所に錆が発生して見苦しくなってしまう。
木粉を混入させて木質感を出したものは、屋外で使用すると、木質部分が水分を吸収して強度が低下し、そこに紫外線があたると褪色して色調に変化を生じたり、耐候性が悪かった。
また、天然木材を用いた木製フェンスは、水の吸湿性が大きいため耐候性が悪く、腐食し易い等、耐久性に問題があった。また、木材間のつなぎを金属製のくぎやビスあるいは接着剤等を用いて行っていたため、金属部分の腐食や接着部分の剥がれ等が見られた。さらに、実際の木材を用いて組み立てた木製フェンスは重く、持ち運びに不便であった。
【０００４】
本発明の目的は、上記従来の問題を解決し、耐候性および耐久性に優れた軽量の木質調フェンスを提供することにある。
【０００５】
【課題を解決するための手段】
本発明者は、上記課題を解決するために試作、検討を重ねた結果、中空構造の樹脂基材層を形成し、この上に発泡樹脂からなる木質調の木目模様層を設けて軽量化を図るとともに、さらに木目模様層の上に透明樹脂層からなる表層を設けて耐候性および耐久性並びに強度のある良好な木質調フェンスを開発し、本発明を完成させるに至った。
【０００６】
本発明の木質調フェンスは、パネルの左右両端に支柱、上下端に胴縁が取り付けられたプラスチック製フェンスであって、前記パネル、支柱および胴縁は中空で、各側壁が樹脂基材層上に順に発泡樹脂からなる木目模様層および透明樹脂層で形成された少なくとも３層からなり、発泡樹脂層の密度が0.4 〜0.9 g/cm3 の範囲にあり、前記側壁の強度がアイゾット衝撃値で15〜20kgf・cm/cm 、曲げ弾性率で260 〜300 kgf/mm2の範囲にあることを特徴としている。前記木目模様層は、地材用の樹脂に木目模様付けの種材となる樹脂を混合して形成し、種材となる樹脂の重合度は、地材用の樹脂の重合度よりも大きくするのが好ましい。なお、フェンスの耐候性を向上させるために、木目模様層および／又は透明樹脂層に紫外線吸収剤を配合することもできる。
【０００７】
【発明の実施の形態】
以下、本発明の一例としての態様を、図面にもとづき詳細に説明する。
図１は、本発明の木質調フェンスを示す斜視図であり、図２は、本発明の木質調フェンスを構成する部材の断面を、支柱を例に、長さ方向に垂直に矢印Ａ−Ａ面で切断して示す部分拡大斜視図である。
本発明の木質調フェンス１は、少なくともパネル２、支柱３および胴縁４の各部材から構成される。これらの部材はいずれも中空構造を有し、各部材の側壁は樹脂基材層（以下、単に基材層という）５上に、発泡樹脂からなり木目模様６を有する木目模様層７および表層材としての透明樹脂層８が形成されている。
【０００８】
支柱３の形状は図２に示した四角柱の他に円柱、三角柱、多角柱等が採用され、木質調フェンス１のデザインに合わせ、適宜選択して使用することができる。また、本発明の木質調フェンス１は、図１に示すように、支柱３の下端に中空の脚部９を設けて、据置型の木質調フェンス１にしたり、あるいは支柱３の下端部分を地面に直接埋設したり、支柱３の下端部分をブロック塀上に施工してもよく、さらに木質調フェンスブロック等により固定して使用してもよい。
【０００９】
木質調フェンスを構成する各部材の基材層用の樹脂としては、特には、硬く、剛性のあるプラスチックが好ましく、ポリ塩化ビニル系樹脂、ポリスチレン系樹脂、ＡＢＳ樹脂、アクリル系樹脂等の熱可塑性樹脂が例示される。
また、これらの例示した樹脂に改質剤、安定剤、顔料、充填剤、滑剤等の添加剤を必要に応じ適宜添加するものとする。色は、木目模様層の樹脂の色に近い色を選択するのが好ましい。
【００１０】
木目模様層用の樹脂としては、上記例示した熱可塑性樹脂が用いられるが、基材層用の樹脂と相溶性のものであれば同一または異種のいずれでも使用することができる。
木目模様層用の樹脂は、地材としてのペレットに木目模様付けの種材となるペレットを混合し、加熱、混練して調製される。
地材ペレットは、選択した樹脂に、発泡剤を添加、低発泡して調製される。発泡剤としては、例えば、アゾビスフォルムアミド（AZC ）、重炭酸ナトリウム、炭酸アンモニウム等が挙げられ、これに補助樹脂成分、安定剤、滑剤、顔料等を適宜添加したものが使用される。発泡剤の量としては、0.2 〜3.0 重量％程度が好ましく、低発泡して密度を0.4 〜0.9 g/cm3 の範囲、好ましくは0.6 〜0.9 g/cm3 の範囲の密度とする。密度が0.4 g/cm3 未満では、強度が弱くなり、一方、0.9 g/cm3 を超えると木質感を損なうため好ましくない。
【００１１】
また、より天然木材に近い木質感を得るため、木目模様層用の樹脂に木粉を混合してもよい。本発明の木質調フェンスは木目模様層の上に透明樹脂層が形成されるため、木粉が水分を吸収することによる耐候性の劣化は生じない。
【００１２】
木目模様付けの種材ペレットは、地材用の樹脂より濃い色や淡い色のペレットを数種類混合して種材とし、これを地材用の樹脂に 1〜10％程度混合して木目模様層用の樹脂が調製される。なお、種材の混合量は実際に成形を行い模様を確認して決定するのが好ましい。
種材となる樹脂の重合度は、地材用の樹脂の重合度よりも大きいことが望ましい。これは、木目模様を形成する種材の樹脂の重合度が、地材用の樹脂の重合度よりも小さいと、混練して木目模様を形成する際、地材の色と同化して単色となることがあり、木目模様を付加できないことがある。
【００１３】
透明樹脂層としての樹脂には、ポリ塩化ビニル系樹脂、アクリル系樹脂等の透明樹脂が挙げられるが、木目模様層との接着性のよいものが好ましい。透明樹脂層は、木目模様層上に共押出し成形またはコーティングして形成される。
また、木目模様層の樹脂の種類によっては耐候性を向上させるために、ベンゾエートエステル、ベンゾフェノン系、ベンゾトリアゾール系、アクリロニトリル系等の紫外線吸収剤を、透明樹脂100 重量部に対して0.1 〜1.0 重量部の範囲で配合すればより好ましい。
【００１４】
透明樹脂層をコーティングで形成する場合には、ロールコーティング、ディップコーティング等により行うことができ、その素材としてアクリル系、ウレタン系、フッ素系、シリコーン系の樹脂のなかの透明樹脂が挙げられるが、上記共押出し成形による場合と同様、木目模様層と良好な接着性を有するものを用いるのが好ましい。
また、木目模様層の樹脂によっては透明樹脂層の耐候性を向上させるために、上記共押出し成形による場合と同様の紫外線吸収剤を同様の配合割合で添加することが好ましい。
【００１５】
木質調フェンスをより天然木質調に近づけるためには透明樹脂層の光沢度が重要であり、表面光沢度を5 〜50％、好ましくは、10〜40％の範囲内とすることにより天然木材の木質感により近いものとなる。この範囲外では天然木材が有する表面の質感が得られず、違和感を与える。
なお、表面光沢度の測定は、測定装置：GMX-202 （村上色彩技術研究所製、商品名）を用いて、鏡面光沢度測定法（JIS Z8748 ）にもとづき標準光の照射角60度で行った。
【００１６】
透明樹脂層表面の鏡面光沢度を調整する方法として、透明樹脂材料中につや消し材を配合して行うことができる。つや消し材としてはシリカ、炭酸カルシウム、ガラスビーズ、有機ポリエチレン等が挙げられ、その粒径、配合量は目標とする鏡面光沢度が得られるように任意に設定されるが、特に、その粒径は0.001 〜250 μｍの範囲、配合量は上記透明樹脂100 重量部に対して3 〜20重量部の範囲にあることがより好ましい。
【００１７】
木質調フェンスを構成する部材の側壁の強度は、構成する樹脂の種類にもよるが、アイゾット衝撃値および曲げ弾性率は硬質樹脂に相当する強度を有する。例えば、塩化ビニル樹脂で形成した場合、アイゾット衝撃値3.6 kgf・cm/cm 、曲げ弾性率200 kgf/mm2 以上の数値を示し、基材層の強度が維持されていた。
なお、アイゾット衝撃値の測定は、硬質プラスチックのアイゾット衝撃試験方法JIS K7110 による。曲げ弾性率の測定は、プラスチック曲げ特性の試験方法JIS K7171 による。
【００１８】
本発明の木質調フェンスを製造するには、先ず通常の押出機を用いて基材層を形成し、木目模様層は基材層との共押出しにより形成する。透明樹脂層は基材層、木目模様層と共押出しにより、またはコーティングにより形成する。
このとき、基材層用樹脂は、使用する樹脂にもよるが２軸の押出機を用いて混練度を上げ強度を持たせる。共押出しする木目模様層用の樹脂ペレットは、混練度を上げると地材のペレットと種材のペレットがよく混ざりすぎて単色化されるため、１軸の押出機を用いて混練するとともに、種材の樹脂の重合度を地材の樹脂の重合度よりも大きくして混じりにくくすることが好ましい。
【００１９】
各樹脂は通常の押出し条件にて共押出しにより中空の木質調を有するパネル、支柱、胴縁等が成形される。成形後金型から取出された各部材は速やかにバキュームサイジング等で冷却、サイジングされ、その後、キャタピラ引取り機等で引取り、一定寸法に切断してパネル、支柱、胴縁等が製造される。
このようにして製造されたパネル、支柱、胴縁等の各部材は、その後、胴縁を挿入するための穴を支柱に、またパネルを挿入するための穴を胴縁にあける二次加工を行い、図１のように組み立てられる。
なお、図１のように支柱の下端に脚部を設けて据置型としたり、支柱の一部を埋設して固定したり、あるいはブロック塀上に施工してもよい。また、フェンスブロック等で固定して用いることもできる。
【００２０】
このように本発明の木質調フェンスは、優れた木目模様と木質感を有し、各部材が中空で、側壁を構成する各層がプラスチック材で形成されているため、軽量で持ち運びに便利である。
しかも表層が透明樹脂層で形成されているため耐候性、耐久性に優れており、使用する透明樹脂の種類、層の厚さを適宜選択することにより耐候性、耐久性をさらに増すことができる。さらに、加工が容易で、組み立てに金属製のくぎやビス、接着剤は不要である。
【００２１】
【実施例】
本発明の木質調フェンスを、実施例にもとづきさらに詳細に説明する。
先ず、基材層用の樹脂は、重合度1000のポリ塩化ビニル樹脂100 重量部に、衝撃改質剤５重量部、さらに安定剤、充填剤、滑剤、顔料等を加えて調製したポリ塩化ビニル樹脂のペレットを用いた。
【００２２】
木目模様層の地材用樹脂としては、重合度800 のポリ塩化ビニル樹脂80重量部、補助樹脂成分（アクリル樹脂）10重量部、発泡剤0.4 重量部、さらに安定剤、滑剤、顔料等を添加して調製した地材ペレットを用いた。
木目模様層に木目模様様を付与する種材には、地材用樹脂の重合度より重合度をさらに上げた樹脂で地材より濃い色の２種類の種材ペレットを調製した。
木目模様層としての樹脂は、先に調製した地材ペレットにこの種材ペレットを３重量％程度添加し加熱混練して得られる。このときの木目模様層の密度は、0.75g/cm3であった。
透明樹脂層用の樹脂は、透明アクリル樹脂93重量部、ワックス0.8 重量部、シリカ６重量部、紫外線吸収剤0.2 重量部からなるペレットを用いた。
【００２３】
本発明の木質調フェンスを構成する各部材の作製は、まず、基材層用のペレットを異方向２軸の押出機に供給し、１軸押出機に木目模様層の地材ペレットとこの３重量％相当量の種材ペレットを供給し、別の１軸押出機に透明樹脂層用のペレットを供給し、所定形状の金型のキャビティ中に共押出しして、内部が中空で、側壁が中空側から順に基材層、木目模様層、透明樹脂層からなる支柱、胴縁、パネル等を成形した。その後、直ちにバキュームサイジング等で冷却、サイジングした後、キャタピラ引き取り機等で引き取り、所定の寸法に切断した。
【００２４】
この成形品の側壁強度は、アイゾット衝撃値15〜20kgf・cm/cm 、曲げ弾性率260 〜300 kgf/mm2 で、極めて高い強度を有していた。また、成形品の表面光沢度は、20％で、実際の木質感に極めて近いものであった。
次に、成形されたパネル、支柱、胴縁の各部材にNCルーターを用いて穴開け加工を施して組み立て、図１のような木質調と木質感を有する耐候性の高い木質調フェンスを作製した。
【００２５】
【発明の効果】
本発明の木質調フェンスは、木目模様、光沢度の調整が自在で優れた木質調の模様と木質感を出すことができ、軽量で持ち運びに便利である。
さらに、表層に設けた透明樹脂層により高い耐候性が得られ、木目模様層用に地材と種材となるペレットを用いることでより天然木材に近い木質感が得られた。
【図面の簡単な説明】
【図１】本発明の木質調フェンスの一例を示す斜視図である。
【図２】本発明の木質調フェンスを構成する支柱を、長さ方向に垂直に矢印Ａ−Ａ面で切断した部分拡大斜視図である。
【符号の説明】
１…木質調フェンス
２…パネル
３…支柱
４…胴縁
５…基材層
６…木目模様
７…木目模様層
８…透明樹脂層
９…脚部
【図１】
0003751136.tif 000002
【図２】
0003751136.tif 000003